НЕТКАНАЯ ЛЕНТА ДЛЯ ЗАДЕЛКИ ШВОВ, ОБЛАДАЮЩАЯ СВОЙСТВОМ НИЗКОГО НАБУХАНИЯ ПРИ УВЛАЖНЕНИИ, И СПОСОБ ЕЕ ПРИМЕНЕНИЯ

1. Лента для заделки швов, включающая нетканую основу, включающую волокна, выбранные из группы, состоящей из природных целлюлозных волокон, синтетических полимерных волокон, стекловолокон и их сочетаний, причем нетканая основа обладает следующими характеристиками, определенными согласно ASTM С474-05:
относительное набухание в поперечном направлении менее приблизительно 1,3%;
относительное набухание в продольном направлении менее приблизительно 0,2% и
прочность на разрыв в поперечном направлении по меньшей мере приблизительно 2625 Н/м (15 фунтов-сил на дюйм).
2. Лента для заделки швов по п.1, где нетканая основа обладает следующими характеристиками, определенными согласно ASTM С474-05:
относительное набухание в поперечном направлении менее приблизительно 0,8%;
относительное набухание в продольном направлении менее приблизительно 0,1% и
прочность на разрыв в поперечном направлении по меньшей мере приблизительно 3500 Н/м (20 фунтов-сил на дюйм).
3. Лента для заделки швов по п.1, где волокна включают как природные целлюлозные волокна, так и стекловолокна.
4. Лента для заделки швов по п.1, где волокна включают синтетические полимерные волокна, выбранные из группы, состоящей из сложного полиэфира, полиэтилена, полипропилена, нейлона, полиацетата, полиакрилата, полистирола, поливинилацетата, вискозы, поливинилхлорида, их сополимеров и их сочетаний.
5. Лента для заделки швов по п.1, где волокна включают волокна из сложного полиэфира.
6. Лента для заделки швов по п.1, где волокна включают природные целлюлозные волокна, а природные целлюлозные волокна представляют собой волокна древесной массы.
7. Лента для заделки швов по п.1, где нетканая основа включает связующее вещество.
8. Лента для заделки швов по п.7, где связующее вещество выбрано из группы, состоящей из поливинилового спирта, поливинилацетата, сополимеров этилена и винилацетата, поливинилхлорида, крахмала, сшитого крахмала и их сочетаний.
9. Лента для заделки швов по п.7, где связующее вещество представляет собой сшитый крахмал или сочетание сшитого крахмала и поливинилового спирта.
10. Лента для заделки швов по п.1, где нетканая основа по меньшей мере частично покрыта веществом, усиливающим сцепление.
11. Лента для заделки швов по п.10, где вещество, усиливающее сцепление, выбрано из группы, состоящей из полимеров, полученных из винилацетата, винилового спирта, винилхлорида, акриловой кислоты, сополимеров этилена и винилацетата и сополимеров этилена и винилхлорида, крахмала и их сочетаний.
12. Лента для заделки швов по п.10, где вещество, усиливающее сцепление, представляет собой поливинилацетат, поливиниловый спирт или их сочетание.
13. Лента для заделки швов по п.1, дополнительно включающая клейкий материал по меньшей мере на обратной стороне нетканой основы.
14. Лента для заделки швов по п.1, где нетканая основа включает по меньшей мере приблизительно 30 мас.%, или более синтетических полимерных волокон в расчете на общую массу нетканой основы.
15. Лента для заделки швов по п.1, где нетканая основа включает менее приблизительно 1 мас.%, природных целлюлозных волокон.
16. Способ чистовой обработки шва между плитами, включающий:
(i) нанесение ленты для заделки швов, включающей нетканую основу, содержащую волокна, выбранные из группы, состоящей из природных целлюлозных волокон, синтетических полимерных волокон, стекловолокон и их сочетаний, на шов между плитами посредством по меньшей мере частичного погружения ленты для заделки швов в первый слой состава для заделки швов, причем нетканая основа обладает следующими характеристиками, определенными согласно ASTM С474-05: относительное набухание в поперечном направлении менее приблизительно 1,3%, относительное набухание в продольном направлении менее приблизительно 0,2% и прочность на разрыв в поперечном направлении по меньшей мере приблизительно 2625 Н/м (15 фунтов-сил на дюйм) и
(ii) нанесение второго слоя состава для заделки швов поверх ленты, причем стадию (ii) осуществляют до того, как первый слой состава для заделки швов, нанесенный на стадии (i), по существу высох.
17. Способ по п.16, где нетканая основа дополнительно включает клейкий материал по меньшей мере на обратной стороне нетканой основы.
18. Способ по п.16, дополнительно включающий (iii) нанесение третьего слоя состава для заделки швов поверх ленты, причем стадию (iii) осуществляют до того, как второй слой по существу высох.
19. Способ по п.16, где плиты выбраны из группы, состоящей из плит стены сухой кладки и цементных плит.
20. Способ чистовой обработки шва между плитами, включающий:
(i) нанесение ленты для заделки швов, включающей нетканую основу, включающую волокна, выбранные из группы, состоящей из природных целлюлозных волокон, синтетических полимерных волокон, стекловолокон и их сочетаний, и клейкий материал по меньшей мере на обратной стороне нетканой основы, на шов между плитами с применением данного клейкого материала, причем нетканая основа обладает следующими характеристиками, определенными согласно ASTM С474-05: относительное набухание в поперечном направлении менее приблизительно 1,3%, относительное набухание в продольном направлении менее приблизительно 0,2% и прочность на разрыв в поперечном направлении по меньшей мере приблизительно 2625 Н/м (15 фунтов-сил на дюйм) и
(ii) нанесение первого слоя состава для заделки швов поверх ленты и
(iii) нанесение второго слоя состава для заделки швов поверх ленты, причем стадию (iii) осуществляют до того, как первый слой состава для заделки швов, нанесенный на стадии (ii), по существу высох.